(57)【特許請求の範囲】
【請求項１】
ベース基材の一方の面に、触媒を担持させた粒子と高分子電解質と溶媒を含み、遊星ボールミルによって分散処理された触媒インクを塗布する工程と、
一組の前記触媒インクが塗布されたベース基材と高分子電解質膜を、前記触媒インク塗布面と該高分子電解質膜が相対するように挟持する工程と、
前記ベース基材上に塗布された触媒インクを、転写圧力が２０ｋｇｆ／ｃｍ２以上２００ｋｇｆ／ｃｍ２以下の範囲内、且つ、転写温度が１２０℃以上１５０℃以下の範囲内の条件で、高分子電解質膜の両面に転写する工程と、
前記ベース基材を剥離する工程とを順に備え、
前記触媒インクを塗布する工程および前記触媒インクを転写する工程を経ることにより、ベース基材が剥離された後の高分子電解質膜上に形成される触媒層表面の表面粗さ（ＳＲａ）が０．０１μｍ以上１．００μｍ以下の範囲内とし、且つ、触媒層表面の８５°グロス値（ＪＩＳ  Ｚ  ８７４１）が１０％以上８０％以下の範囲内とすることを特徴とする
高分子電解質膜の両面に触媒層を備える膜電極接合体の製造方法。
【請求項２】
前記触媒インクが、前記触媒を担持させた粒子を含む前記溶媒を遊星ボールミルによってプレ分散処理し、次いで前記高分子電解質を投入して遊星ボールミルによって分散処理することで調製したインクであることを特徴とする請求項１記載の膜電極接合体の製造方法。
【請求項３】
前記ベース基材が剥離された後の高分子電解質膜上に形成される触媒層表面の表面粗さ（ＳＲａ）が０．０５μｍ以上０．４０μｍ以下の範囲内とし、且つ、触媒層表面の８５°グロス値（ＪＩＳ  Ｚ  ８７４１）が５０％以上８０％以下の範囲内とすることを特徴とする請求項１または２に記載の膜電極接合体の製造方法。
【請求項４】
前記請求項１乃至３のいずれかの製造方法により製造されたことを特徴とする膜電極接合体。
【発明の詳細な説明】
【技術分野】
【０００１】
本発明は、車載用、家庭据え置き用、携帯機器用の電源として用いる燃料電池及びそれに用いられる膜電極接合体に関する。
【背景技術】
【０００２】
燃料電池は、その反応生成物が原理的に水のみであり環境への悪影響がほとんどない発電システムとして注目されている。近年、燃料電池のなかでも、水素イオン伝導性を有するイオン交換膜を電解質として使用する固体高分形型燃料電池は、作動温度が低く、出力密度が高く、かつ、小型化が容易にできるため、車載用、家庭据え置き用、携帯機器用の電源として有望視されている。
【０００３】
固体高分子形燃料電池は低温領域での運転が可能であり、８０〜１００℃の運転温度で使用されるのが一般的であり、車載用電源や家庭据置用電源などへの使用が有望視されている。固体高分子形燃料電池は、膜電極接合体と呼ばれる高分子電解質膜の両面に一対の触媒電極層を配置させた接合体を、前記電極の一方に水素を含有する燃料ガスを供給し、前記電極の他方に酸素を含む酸化剤ガスを供給するためのガス流路を形成した一対のセパレータ板で挟持した電池である。
【先行技術文献】
【特許文献】
【０００４】
【特許文献１】特開２００２−０６３９０９号公報
【発明の概要】
【発明が解決しようとする課題】
【０００５】
固体高分子形燃料電池では電解質膜の導電性を確保するために、膜電極接合体を加湿する必要があるが、加湿する為には加湿器が必要となり燃料電池システム全体のコスト高に繋がってしまう為、低加湿での運転が好ましくさらには無加湿運転が望ましい。
【０００６】
低加湿条件でも高い電池特性を得るためには、膜電極接合体における触媒層が低加湿条件でも乾きにくく水を保持しやすいことが求められる。本発明にあっては、低加湿環境下においても十分な水保持性を有し、高い電池特性を有する膜電極接合体およびそれを用いた固体高分子形燃料電池の提供を課題とする。
【課題を解決するための手段】
【０００７】
上記課題を解決するために請求項１に係る発明としては、ベース基材の一方の面に、触媒を担持させた粒子と高分子電解質と溶媒を含み、遊星ボールミルによって分散処理された触媒インクを塗布する工程と、一組の前記触媒インクが塗布されたベース基材と高分子電解質膜を、前記触媒インク塗布面と該高分子電解質膜が相対するように挟持する工程と、前記ベース基材上に塗布された触媒インクを、転写圧力が２０ｋｇｆ／ｃｍ２以上２００ｋｇｆ／ｃｍ２以下の範囲内、且つ、転写温度が１２０℃以上１５０℃以下の範囲内の条件で、高分子電解質膜の両面に転写する工程と、前記ベース基材を剥離する工程とを順に備え、前記触媒インクを塗布する工程および前記触媒インクを転写する工程を経ることにより、ベース基材が剥離された後の高分子電解質膜上に形成される触媒層表面の表面粗さ（ＳＲａ）が０．０１μｍ以上１．００μｍ以下の範囲内とし、且つ、触媒層表面の８５°グロス値（ＪＩＳ  Ｚ  ８７４１）が１０％以上８０％以下の範囲内とすることを特徴とする高分子電解質膜の両面に触媒層を備える膜電極接合体の製造方法とした。
【０００８】
また、請求項２に係る発明としては、前記触媒インクが、前記触媒を担持させた粒子を含む前記溶媒を遊星ボールミルによってプレ分散処理し、次いで前記高分子電解質を投入して遊星ボールミルによって分散処理することで調製したインクであることを特徴とする請求項１記載の膜電極接合体の製造方法とした。
【００１１】
また、請求項３に係る発明としては、前記ベース基材が剥離された後の高分子電解質膜上に形成される触媒層表面の表面粗さ（ＳＲａ）が０．０５μｍ以上０．４０μｍ以下の範囲内とし、且つ、触媒層表面の８５°グロス値（ＪＩＳ  Ｚ  ８７４１）が５０％以上８０％以下の範囲内とすることを特徴とする請求項１または２に記載の膜電極接合体の製造方法とした。
【００１２】
また、請求項４に係る発明としては、前記請求項１乃至３のいずれかの製造方法により製造されたことを特徴とする膜電極接合体とした。
【発明の効果】
【００１６】
本発明の膜電極接合体を備える固体高分子形燃料電池とすることにより、低加湿環境下においても触媒層が十分な水保持性を有し高い電池特性を有する膜電極接合体およびそれを用いた固体高分子形燃料電池とすることができた。
【図面の簡単な説明】
【００１７】
【図１】図１は本発明の膜電極接合体の断面模式図である。
【図２】図２は本発明の膜電極接合体の製造方法を説明する断面模式図である。
【図３】図３はレーザー顕微鏡によって得られる触媒層表面の粗さ曲面の一例である。
【図４】図４は本発明の固体高分子形燃料電池の分解模式図である。
【発明を実施するための形態】
【００１８】
以下、本発明の膜電極接合体について説明する。
【００１９】
図１に本発明の膜電極接合体の断面模式図を示した。
本発明の膜電極接合体１は、高分子電解質膜１１の両面に触媒層１２、１３を備える。
【００２０】
図２に本発明の膜電極接合体の製造方法を説明する断面模式図を示した。
本発明の膜電極接合体は、以下の（工程１）〜（工程４）により製造される。
【００２１】
（工程１（図２（ａ）））
ベース基材２１の一方の面に、触媒を担持させた粒子と高分子電解質と溶媒を含む触媒インクＡを塗布する工程。
（工程２（図２（ｂ）））
一組の触媒インク１２´、１３´が塗布されたベース基材２１と高分子電解質膜１１を、前記触媒インク塗布面と該高分子電解質膜が相対するように挟持する工程。
（工程３（図２（ｃ）））
ベース基材２１上に塗布された触媒インク１２´、１３´を高分子電解質膜の両面に転写する工程。
（工程４（図２（ｄ）））
ベース基材２１を剥離し、高分子電解質膜１１の両面に触媒層１２、１３を備える膜電極接合体とする工程。
【００２２】
本発明にあっては、製造される膜電極接合体表面の電極層１２、１３の表面の表面粗さ（ＳＲａ）が０．０１μｍ以上１．００μｍ以下の範囲内であり、且つ、触媒層表面の８５°グロス値（ＪＩＳ  Ｚ  ８７４１）が１０％以上８０％以下の範囲内であることを特徴とする。本発明者らは、この二つのパラメーターが最適な範囲である膜電極接合体を用いることにより、低加湿環境下でも高い電池特性を有する固体高分子形燃料電池とすることができることを見出した。
【００２３】
本発明の膜電極接合体において、触媒層の表面粗さ（ＳＲａ）は、０．０１μｍ以上１．００μｍの範囲内であることを特徴とする。触媒層の表面粗さ（ＳＲａ）が１．００μｍを超える場合にあっては、触媒を担持した粒子の分散性が悪く、電池性能が低下する。また、触媒層の表面粗さ（ＳＲａ）が１．００μｍを超える場合にあっては、触媒層と接するように設けられるガス拡散層との接合面において接触抵抗を生じ電池性能が低下する。一方、触媒層の表面粗さ（ＳＲａ）が０．０１μｍに満たない場合にあっては、発電時においてガスや水の拡散性が低下し、電池特性の低下を招くことになる。なお、さらには触媒層の表面粗さは０．０５μｍ以上０．４０μｍ以下の範囲内であることが好ましい。
【００２４】
なお、本発明の触媒層表面の表面粗さ（ＳＲａ）はレーザー顕微鏡を用いて得られる粗さ曲面から下式（１）に従って算出される。
ＳＲａ＝（１／ＬＭ）∬ｆ（ｘ，ｙ）ｄｘｄｙ・・・（１）
（ただし、図３に示すとおり、粗さ曲面のｘ方向長さをＬ、ｙ方向長さをＭ、粗さ曲面をｚ＝ｆ（ｘ，ｙ）とする。）つまり、粗さ曲面の標高の絶対値の平均値を示す。
【００２５】
本発明にあっては触媒層表面の表面粗さ（ＳＲａ）はレーザー顕微鏡を用いて測定される。図３にレーザー顕微鏡によって得られる触媒層表面の粗さ曲面の一例を示した。レーザー顕微鏡は４８８ｎｍのアルゴンイオンレーザーを使用している。走査方式は、ガルバノメータスキャナ２個による光偏向であり、走査範囲は視野数１６の円に内接する４：３の長方形領域である。ピンホールは円形ピンホール、ｚレボルバ上下方式、イメージローテータは画像回転角±９０°である。
【００２６】
走査型レーザー顕微鏡は、レーザービームを対物レンズで微小なスポットに絞り、試料上をｘ−ｙ方向に走査する。そして、試料表面からの光を検出器でとらえモニタ上へ試料像を出力する。共焦点光学系では、合焦位置と光学的に共役な位置にピンホールをおくことにより、合焦位置以外からの光を排除している。従って、これらの光は画像中において暗黒になり段差のある試料を光学的にスライスすることができ、触媒層表面の粗さ曲面を求めることができる。
【００２７】
また、本発明の膜電極接合体において、触媒層表面の８５°グロス値は、１０％以上８０％以下の範囲内であることを特徴とする。触媒層表面の８５°グロス値が８０％を超える場合にあっては、発電時においてガスや水の拡散性が低下し、電池特性の低下を招くことになる。一方、触媒層表面の８５°グロス値が１０％に満たない場合であっては、触媒層の保水性低下を招き、低加湿条件下の低負荷領域において電池特性の低下してしまう。なお、さらには触媒層表面の８５°グロス値は３０％以上８０％以下の範囲内であることが好ましく、さらには触媒層表面の８５°グロス値は５０％以上８０％以下の範囲内であることが好ましい。
【００２８】
なお、本発明の触媒層表面の８５°グロス値は、ＪＩＳ  Ｚ  ８７４１（１９９７）に基づき、８５°鏡面光沢度として求められる。
【００２９】
本発明の膜電極接合体は、触媒層表面の表面粗さ（ＳＲａ）が０．０１μｍ以上１．００μｍ以下の範囲内であり、且つ、触媒層表面の８５°グロス値（ＪＩＳ  Ｚ  ８７４１）が１０％以上８０％以下の範囲内であることを特徴とする。さらには触媒層表面の表面粗さ（ＳＲａ）が０．０５μｍ以上０．４０μｍ以下の範囲内であり、且つ、触媒層表面の８５°グロス値（ＪＩＳ  Ｚ  ８７４１）が５０％以上８０％以下の範囲内であることが好ましい。
【００３０】
本発明の膜電極接合体にあっては、媒層表面の表面粗さ（ＳＲａ）と触媒層表面の８５°グロス値の両方を所定の範囲とすることによりはじめて加湿環境下においても触媒層が十分な水保持性を有し高い電池特性を有する膜電極接合体とすることができる。
【００３１】
本発明の膜電極接合体にあっては、触媒層の表面粗さ（ＳＲａ）を０．０１μｍ以上１．００μｍ以下の範囲内とする必要がある。触媒層の表面粗さ（ＳＲａ）を所定の範囲内とするためにはベース基材を用いた転写法により触媒層を形成するにあたり、触媒インク中の触媒を担持した粒子の分散性を考慮する必要がある。すなわち、ベース基材に塗布する前の粒子に十分な分散処理をすることにより、触媒層中の粒子の分散性を向上させることができ、触媒層表面の表面粗さ（ＳＲａ）を所定の範囲内とすることができる。
【００３２】
本発明において触媒インクは、遊星ボールミルを用いて分散処理されることが好ましい。触媒インクの分散の手順は、触媒を担持した粒子を溶媒へあらかじめプレ分散処理し、次いで高分子電解質を投入して遊星ボールミルにより分散処理をおこなうことにより良好な分散状態を得ることができる。遊星ボールミルにあっては、サブμｍ〜数μｍ程度のジルコニアビーズを用いてビーズと材料との衝突・せん断力を利用して分散させる。ボールミルの回転数を高めることによって、例えば、たとえばビーズミルを用いた分散よりも処理時間を大幅に短縮することができる。
【００３３】
本発明において遊星ボールミルは、公転するミル本体と自転するミルポットで構成されている。自転するミルポットの中に、ジルコニアボールなどの粉砕媒体と処理物を入れて、公転、自転時に発生する遠心力でボールを運転させ、粉砕処理するものをさす。一方、本発明においてビーズミルは、円筒型胴内にジルコニアボールなどの粉砕媒体を入れ、被粉砕物を供給して胴体を回転させ粉砕するものをさす。
【００３４】
ジルコニアボールを用いたビーズミルにより遊星ボールミルによる分散処理と同程度の触媒インクの分散性を得るためには、長ければおよそ５倍〜１０倍程度の処理時間が必要となり、処理時間がかかりすぎる。また、ビーズミルを用いた分散処理にあっては０．５ｍｍのジルコニアボールの隙間の触媒インクの回収が困難であり、インク回収率を高めることは困難である。さらに、ジルコニアボールの洗浄に大きな手間がかかってしまう。
【００３５】
また、ホモジナイザーを用いた分散では、遊星ボールミルほどの分散性を得ることができない場合が多い。本発明の膜電極接合体の製造方法において遊星ボールミルを用いて触媒インクを調整することによって、短時間で且つ分散性が優れた触媒インクを調整することが可能となる。
【００３６】
本発明の膜電極接合体にあっては、触媒層表面の８５°グロス値（ＪＩＳ  Ｚ  ８７４１）が１０％以上８０％以下の範囲内とする必要がある。触媒層表面の８５°グロス値を所定の範囲とするにあっては、ベース基材を用いた転写法により触媒層を形成するにあたり転写工程での転写圧力及び転写温度を考慮する必要がある。
【００３７】
転写工程における転写圧力は２０ｋｇｆ／ｃｍ２以上２００ｋｇｆ／ｃｍ２の範囲内とすることことが好ましい。転写圧力が２０ｋｇｆ／ｃｍ２に満たない場合では、転写性が低くなってしまい、一部転写不良が生じることがある。また、転写圧力が２００ｋｇｆ／ｃｍ２を超える場合にあっては、形成される触媒層表面の８０°グロス値を８０％以下とすることが困難となる。
【００３８】
また、転写温度は１２０℃以上１５０℃以下の範囲内であることが好ましい。１２０℃を下回る場合にあっては転写性が悪く一部転写不良が生じうることがある。一方、１５０℃以上では、形成される触媒層表面の８０°グロス値を８０％以下とすることが困難となることがある。
【００３９】
以下、さらに詳細に本発明の膜電極接合体およびその製造方法について説明する。
【００４０】
本発明の膜電極接合体に用いられる高分子電解質としては、プロトン伝導性を有するものであればよく、フッ素系高分子電解質、炭化水素系高分子電解質を用いることができる。
フッ素系高分子電解質としては、例えば、デュポン社製Ｎａｆｉｏｎ（登録商標）系材料などを用いることができる。炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の電解質膜を用いることができる。中でも、高分子電解質膜としてデュポン社製Ｎａｆｉｏｎ（登録商標）系材料を好適に用いることができる。
【００４１】
本発明の触媒インクとしては、少なくとも触媒粒子を担持させた粒子、高分子電解質、溶媒を含有する。
【００４２】
触媒を担持させた粒子に用いる触媒としては、白金やパラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウムなどの金属又はこれらの合金、または酸化物、複酸化物等が使用できる。中でも、白金もしくは白金合金を好適に用いることができる。白金及び白金合金にあっては、タングステン、スズ、レニウムなどが添加物として含まれていてもよい。該添加物を添加することによりＣＯ耐被毒性が高まる。
【００４３】
触媒を担持するための粒子としては、カーボン粒子が好適に使用される。カーボン粒子の種類は、微粒子状で導電性を有し、触媒におかされないものであればどのようなものでも構わないが、カーボンブラックやグラファイト、黒鉛、活性炭、カーボンファイバー、カーボンナノチューブ、フラーレンが使用できる。カーボン粒子の粒径は、小さすぎると電子伝導パスが形成されにくくなり、また大きすぎると電極触媒層のガス拡散性が低下したり、触媒の利用率が低下したりするので、１０ｎｍ以上１０００ｎｍ以下の範囲内が好ましい。さらには１０ｎｍ以上１００ｎｍ以下の範囲内が好ましい。
【００４４】
本発明の触媒インクに含まれる高分子電解質としては、プロトン伝導性を有するものであれば良く、高分子電解質膜と同素材の材料を用いることができる。フッ素系高分子電解質、炭化水素系高分子電解質を用いることができ、フッ素系高分子電解質としては、デュポン社製Ｎａｆｉｏｎ（登録商標）、旭硝子（株）製Ｆｌｅｍｉｏｎ（登録商標）、旭化成（株）製Ａｃｉｐｌｅｘ（登録商標）、ゴア社製Ｇｏｒｅ  Ｓｅｌｅｃｔ（登録商標）などを用いることができる。炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の電解質膜を用いることができる。なお、触媒層と高分子電解質膜の密着性を考慮すると、高分子電解質膜と同一の材料を用いることが好ましい。
【００４５】
触媒インクにあっては、触媒粒子を担持させた粒子、高分子電解質を分散させるために溶媒を用いる。溶媒としては、触媒を担持した粒子、高分子電解質が反応することがない揮発性の有機溶媒が含まれることが望ましい。これらの溶媒は、触媒粒子を担持させた粒子、高分子電解質の分散性を考慮して選択される。また、その量は、触媒インクの粘度等を考慮して決定される。有機溶媒としては、メタノール、エタノール、１−プロパノール、２−プロパノール、１−ブタノール、２−ブタノール、イソブチルアルコール、ｔｅｒｔ−ブチルアルコール、ペンタノール、２−ヘプタノール、ベンジルアルコール等のアルコール類、アセトン、メチルエチルケトン、メチルプロピルケトン、メチルブチルケトン、メチルイゾブチルケトン、メチルアミルケトン、ペンタノン、へプタノン、シクロヘキサノン、メチルシクロヘキサノン、アセトニルアセトン、ジエチルケトン、ジプロピルケトン、ジイソブチルケトンなどのケトン類、テトラヒドロフラン、テトラヒドロピラン、ジオキサン、ジエチレングリコールジメチルエーテル、アニソール、メトキシトルエン、ジエチルエーテル、ジプロピルエーテル、ジブチルエーテル等のエーテル類、イソプロピルアミン、ブチルアミン、イソブチルアミン、シクロヘキシルアミン、ジエチルアミン、アニリンなどのアミン類、蟻酸プロピル、蟻酸イソブチル、蟻酸アミル、酢酸メチル、酢酸エチル、酢酸プロピル、酢酸ブチル、酢酸イソブチル、酢酸ペンチル、酢酸イソペンチル、プロピオン酸メチル、プロピオン酸エチル、プロピオン酸ブチルなどのエステル類、その他酢酸、プロピオン酸、ジメチルホルムアミド、ジメチルアセトアミド、Ｎ−メチルピロリドン、エチレングリコール、ジエチレングリコール、プロピレングリコール、エチレングリコールモノメチルエーテル、エチレングリコールジメチルエーテル、エチレングリコールジエチルエーテル、ジアセトンアルコール、１−メトキシ−２−プロパノール等が使用される。また、溶媒として、水を用いることもできる。また、これらの溶媒のうち二種以上を混合させたものも使用できる。
【００４６】
また、触媒インクにあっては、触媒物質を担持したカーボン担体を分散させるために分散剤が含まれていても良い。分散剤としては、アニオン界面活性剤、カチオン界面活性剤、両性界面活性剤、非イオン界面活性剤などを用いることができる。
【００４７】
また、触媒インクにあっては造孔剤が含まれても良い。造孔剤は、電極触媒層の形成後に除去することで、細孔を形成することが出来る。酸やアルカリ、水に溶ける物質や、ショウノウなどの昇華する物質、熱分解する物質などを挙げることが出来る。温水で溶ける物質であれば、発電時に発生する水で取り除いても良い。
【００４８】
高分子電解質、触媒を担持した粒子、溶媒は分散処理され、触媒インクとすることができる。分散の手順は、触媒を担持した粒子を溶媒へあらかじめプレ分散処理し、次いで高分子電解質を投入して遊星ボールミルにより分散処理をおこなうことが好ましい。
【００４９】
本発明において転写基材として用いるベース基材は、転写性がよい材質であればよく、例えばエチレンテトラフルオロエチレン共重合体（ＥＴＦＥ）、テトラフルオロエチレンーヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）などのフッ素系樹脂を用いることができる。また、ポリイミド、ポリエチレンテレフタラート、ポリアミド（ナイロン）、ポリサルホン、ポリエーテルサルホン、ポリフェニレンサルファイド、ポリエーテル・エーテルケトン、ポリエーテルイミド、ポリアリレート、ポリエチレンナフタレートなどの高分子フィルムも用いることができる。
【００５０】
本発明の膜電極接合体の製造方法にあっては、ベース基材の一方の面に触媒を担持させた粒子と高分子電解質と溶媒を含む触媒インクが塗布される。触媒インクの塗布方法は、刷毛塗り、筆塗り、バーコータ塗工、ナイフコータ塗工、ダイコータ塗工、スクリーン印刷、スプレー塗工などの塗工方法を用いることができる。ベース基材上に触媒インクを塗布した後には、必要に応じて触媒インク中の溶媒を除去するための乾燥工程が設けられる。
【００５１】
次に、触媒インクが塗布されたベース基材を２枚用意し、触媒インク塗布面と該高分子電解質膜が相対するように挟持し、さらに、ベース基材上に塗布された触媒インクを高分子電解質膜の両面に転写する。
【００５２】
転写工程は、ベース基材に塗布された触媒インクを電解質膜の両面へ転写して膜電極接合体を作製する工程である。加熱成形機を用いて熱と圧力を印加することにより、ベース基材上の触媒インクを転写させることができる。転写圧力は、２０ｋｇｆ／ｃｍ２以上２００ｋｇｆ／ｃｍ２以下の範囲内であることが望ましい。転写圧力が２０ｋｇｆ／ｃｍ２に満たない場合では、転写性が低くなってしまい、一部転写不良が生じうることがある。また、転写圧力が２００ｋｇｆ／ｃｍ２を超える場合にあっては、形成される触媒層表面の８０°グロス値を８０％以下とすることが困難となる。また、転写温度は１２０℃以上１５０℃以下の範囲内であることが好ましい。１２０℃を下回る場合にあっては転写性が悪く一部転写不良が生じうることがある。一方、１５０℃以上では、形成される触媒層表面の８０°グロス値を８０％以下とすることが困難となることがある。
【００５３】
最後に、ベース基材を剥離し、高分子電解質膜の両面に触媒層を備える膜電極接合体とすることができる。
【００５４】
以下に、本発明の燃料電池について説明する。
【００５５】
図３に本発明の固体高分子形燃料電池の分解模式図を示した。本発明の固体高分子型燃料電池にあっては、膜電極接合体１の触媒層１２および触媒層１３と対向してカソード側ガス拡散層１４およびアノード側ガス拡散層１５が配置される。これによりそれぞれカソード電極１６及びアノード電極１７が構成される。そしてガス流通用のガス流路を備え、相対する主面に冷却水流通用の冷却水流路を備えた導電性でかつ不透過性の材料よりなる１組のセパレータ１８、１９が配置される。
【００５６】
アノード側のセパレータ１７からはガス流路を通じて、燃料ガスである水素が供給される。一方、カソード側のセパレータからはガス流路を通じて、空気または酸素ガスが供給される。そして、燃料ガスの水素と酸素ガスとを、触媒の存在下で電極反応させることにより、アノードとカソードの間に起電力を生じることができる。
【００５７】
本発明に用いられるガス拡散層およびセパレータとしては通常の燃料電池に用いられているものを用いることができる。具体的にはガス拡散層としてはカーボンクロス、カーボンペーパー、不織布などのポーラスカーボン材が用いられる。セパレータとしては、カーボンタイプあるいは金属タイプのもの等を用いることができる。また、燃料電池としては、ガス供給装置、冷却装置などその他付随する装置を組み立てることにより製造される。
【００５８】
図４に示した固体高分子形燃料電池は一組のセパレータ１８、１９に固体高分子電解質膜１１、電極触媒層１２、１３、ガス拡散層１４、１５が挟持された。いわゆる単セル構造の固体高分子型燃料電池であるが、本発明にあっては、セパレータ１０を介して複数のセルを積層して燃料電池とすることもできる。また、燃料電池としては、ガス供給装置、冷却装置などその他付随する装置を組み立てることにより製造される。
【実施例】
【００５９】
以下、本発明を実施例により具体的に説明するが、本発明は以下の実施例に限定されるものではない。
【００６０】
（実施例１）
［触媒インクの調製］
ジルコニア製の遊星ボールミル用５０ｃｃポットの中へ、白金担持カーボン（Ｐｔ：４５質量％担持）１．５ｇ、水４ｇ、２−プロパノール６ｇの順番で混合し、遊星ボールミルにて２００ｒｐｍ５分プレ分散を行った。ついでＮａｆｉｏｎ（デュポン社製・登録商標）２０ｗ％溶液３．５ｇを追加し、遊星ボールミルにて７００ｒｐｍで１０分処理して触媒インクを調製した。直径３ｍｍジルコニアボールを使用した。
【００６１】
［触媒層の作製と膜電極接合体の作製］
触媒インクをテトラフルオロパーフルオロアルキルビニルエーテル共重合体（ＰＦＡ）のベース基材へ白金触媒担持量が０．３ｍｇ／ｃｍ２になるようにダイコータ塗布し、８０℃１０分で乾燥することによって、ベース基材上に形成した触媒層を得た。所定のサイズにカットしたベース基材上に形成した触媒層を２枚用意して、膜厚５０μｍのＮａｆｉｏｎ２１２（デュポン社製・登録商標）膜を挟み込むようにセットし、転写圧力１００ｋｇｆ／ｃｍ２で、１３０℃で１０分間の条件で加圧成形機にて成形し、膜電極接合体を作製した。
【００６２】
［表面粗さ（ＳＲａ）の測定］
オリンパス社製レーザー顕微鏡ＯＬＳ１１００システムを用いて、膜電極接合体の触媒層のＳＲａを測定した。なお、対物レンズ１００倍（測定領域１２６μｍ×２５２μｍ）、測定強度９０、測定感度６００の設定で測定をおこない、求められた触媒層表面の粗さ曲面（３次元形状）に対し、輝度補正を１回、傾き補正をｘ方向、ｙ方向に対して各１回おこなった後にＳＲａを求めた。その結果、ＳＲａは０．１８μｍという値を得た。
【００６３】
［８５°グロス値の測定］
ドイツ・ビックガードナー社製のグロスメーターを用いて、転写後における触媒層の剥離面の８５°グロス値をＪＩＳ  Ｚ  ８７４１（１９９７）に基づき測定したところ、５５％という値を得た。
【００６４】
［電池特性評価］
膜電極接合体をガス拡散層２枚、カーボン製セパレータ２枚および２枚のチタン製集電体で挟み、さらにその外側にヒーターを配置し、有効面積５ｃｍ２の燃料電池を組み立てた。燃料電池の温度を８０℃に保ち、アノード側に湿度４０％ＲＨで水素ガスを流量２００ｃｃ／ｍｉｎ供給し、カソード側に湿度５０％ＲＨで空気ガスを流量８００ｃｃ／ｍｉｎで供給し、低加湿条件下とした。さらに、両極とも背圧９０ｋＰａとした。電流密度０．２Ａ／ｃｍ２における電圧を測定したところ、０．７８Ｖを得た。
【００６５】
＜実施例２＞
触媒インクの調製において、白金担持カーボン（Ｐｔ：４５質量％担持）１．５ｇ、水４ｇ、２−プロパノール６ｇおよびナフィオン２０ｗ％溶液３．５ｇをビーズミル分散機にて１時間分散を行った。直径が０．５ｍｍのジルコニアビーズを用いた。それ以外は、実施例１と同様におこない、膜電極接合体を作製した。得られた膜電極接合体に対し、実施例１と同じ評価（表面粗さ（ＳＲａ）の測定、８５°グロス値の測定、電池特性評価）をおこなった。
【００６６】
＜実施例３＞
触媒インクの調製において、遊星ボールミル処理に用いるジルコニアボールを直径１ｍｍとしたこと以外は、実施例１と同様におこない、膜電極接合体を作製した。
【００６７】
＜実施例４＞
触媒インクの調製において、遊星ボールミル処理に用いるジルコニアボールを直径０．５ｍｍとしたこと以外は、実施例１と同様におこない、膜電極接合体を作製した。
【００６８】
＜実施例５＞
触媒インクの調製において、遊星ボールミル処理に用いるジルコニアボールを直径３ｍｍと０．５ｍｍを混合して使用したこと以外は、実施例１と同様におこない、膜電極接合体を作製した。
【００６９】
＜実施例６＞
触媒インクの調製において、転写工程における転写温度を１４０℃としたこと以外は、実施例５と同様におこない、膜電極接合体を作製した。
【００７０】
＜比較例１＞
触媒インクの調製において、白金担持カーボン（Ｐｔ：４５質量％担持）１．５ｇ、水４ｇ、２−プロパノール６ｇを混合し、ホモジナイザーにて２００ｒｐｍ５分プレ分散をおこない、ついでナフィオン２０ｗ％溶液３．５ｇを追加し、ホモジナイザーにて７００ｒｐｍで２０分処理して触媒インクを調製したこと以外は、実施例１と同様におこない、膜電極接合体を作製した。得られた膜電極接合体に対し、実施例１と同じ評価（表面粗さ（ＳＲａ）の測定、８５°グロス値の測定、電池特性評価）をおこなった。
【００７１】
＜比較例２＞
膜電極接合体の作製において、転写圧力を２０ｋｇｆ／ｃｍ２としたこと以外は、実施例１と同様におこない、膜電極接合体を作製した。
【００７２】
＜比較例３＞
膜電極接合体の作製において、転写圧力を４００ｋｇｆ／ｃｍ２としたこと以外は、実施例１と同様におこない、膜電極接合体を作製した。得られた膜電極接合体に対し、実施例１と同じ評価（表面粗さ（ＳＲａ）の測定、８５°グロス値の測定、電池特性評価）をおこなった。
【００７３】
＜比較例４＞
膜電極接合体の作製において、転写温度を１８０℃としたこと以外は、比較例３と同様におこない、膜電極接合体を作製した。得られた膜電極接合体に対し、実施例１と同じ評価（表面粗さ（ＳＲａ）の測定、８５°グロス値の測定、電池特性評価）をおこなった。
【００７４】
＜比較例５＞
触媒インクの調製において、白金担持カーボン（Ｐｔ：４５質量％担持）１．５ｇ、水４ｇ、２−プロパノール６ｇを混合し、ホモジナイザーにて２００ｒｐｍ５分プレ分散をおこない、ついでナフィオン２０ｗ％溶液３．５ｇを追加し、ホモジナイザーにて７００ｒｐｍで２０分処理して触媒インクを調製したあとに、ついでホモジナイザーにて１００００ｒｐｍで２０分処理したこと以外は、比較例１と同様におこない、膜電極接合体を作製した。得られた膜電極接合体に対し、実施例１と同じ評価（表面粗さ（ＳＲａ）の測定、８５°グロス値の測定、電池特性評価）をおこなった。
【００７５】
（表１）に、（実施例）（比較例）におけるＳＲａ、グロス値、電池特性の測定結果を示した。
【００７６】
【表１】
0005434103.tif 000002
【００７７】
（実施例２）では触媒インクの分散処理をビーズミルで行ったが、ＳＲａが０．１９μｍ、８５°グロス値が５９％であった。そして、電流密度０．２Ａ／ｃｍ２における電圧が０．７７Ｖであり、（実施例１）と同等の電池特性を得た。しかしながら、分散処理の時間が長く生産性が低いことが難点である。
【００７８】
（実施例３）では触媒インクの遊星ボールミルでの分散処理を１ｍｍのジルコニアボールを用いて行ったが、ＳＲａが０．１１μｍ、８５°グロス値が５９％であった。そして、電流密度０．２Ａ／ｃｍ２における電圧が０．７７Ｖであり、（実施例１）と同等の電池特性を得た。
【００７９】
（実施例４）では触媒インクの遊星ボールミルでの分散処理を０．５ｍｍのジルコニアボールを用いて行ったが、ＳＲａが０．０８μｍ、８５°グロス値が６７％であった。そして、電流密度０．２Ａ／ｃｍ２における電圧が０．７９Ｖであり、（実施例１）と同等の電池特性を得た。
【００８０】
（実施例５）では触媒インクの遊星ボールミルでの分散処理を０．５ｍｍと３ｍｍのジルコニアボールを混合して用いて行ったが、ＳＲａが０．０７μｍ、８５°グロス値が７１％であった。そして、電流密度０．２Ａ／ｃｍ２における電圧が０．８０Ｖであり、（実施例１）と同等の電池特性を得た。
【００８１】
（実施例６）では触媒インクの遊星ボールミルでの分散処理を０．５ｍｍと３ｍｍのジルコニアボールを混合して用い、さらに転写温度を１４０℃で行ったが、ＳＲａが０．０６μｍ、８５°グロス値が７５％であった。そして、電流密度０．２Ａ／ｃｍ２における電圧が０．７９Ｖであり、（実施例１）と同等の電池特性を得た。
【００８２】
（比較例１）では触媒インクの分散処理をホモジナイザーでおこなったが、触媒インクの分散性が低いために、ＳＲａが１．５μｍと低く、グロス値は２０％であった。そして、電流密度０．２Ａ／ｃｍ２における電圧は０．６９Ｖとなり、（実施例１）の電池特性と比較して低い結果となった。
【００８３】
（比較例２）では、電解質膜と触媒層を接合する際に転写不良が生じ、膜電極接合体を得ることはできなかった。そのため、ＳＲａ、グロス値、電池特性は測定しなかった。
【００８４】
（比較例３）では、ＳＲａは０．１６μｍで、グロス値は９０％という値を示した。電流密度０．２Ａ／ｃｍ２における電圧は０．６２Ｖと（実施例１）と比較して低い結果となった。これは、転写圧力が４００ｋｇｆ／ｃｍ２と高すぎたために、触媒層がつぶれてしまったためと考えられる。
【００８５】
（比較例４）では、ＳＲａは０．０２μｍで、グロス値は９３％という値を示した。電流密度０．２Ａ／ｃｍ２における電圧は０．４１Ｖと（実施例１）と比較して低い結果となった。これは、転写温度と転写圧力が１８０℃で４００ｋｇｆ／ｃｍ２であったために、触媒層が著しくつぶれてしまったためと考えられる。
【００８６】
（比較例５）では触媒インクの分散処理をホモジナイザーで念入りにおこなったが、触媒インクの分散性が低いために、ＳＲａが１．２０μｍと高く、グロス値は３５％となった。そして、電流密度０．２Ａ／ｃｍ２における電圧は０．７２Ｖとなり、（実施例１）の電池特性と比較して低いという結果になった。
【００８７】
以上より、（実施例１）〜（実施例６）では、低加湿条件下における電流密度０．２Ａ／ｃｍ２という低負荷領域の電池特性が優れた膜電極接合体を作製できることが確認された。
【符号の説明】
【００８８】
１    膜電極接合体
１１    高分子電解質膜
１２    触媒層（カソード側）
１３    触媒層（アノード側）
Ａ      触媒インク
１２´  触媒インク（転写前）
１３´  触媒インク（転写前）
１４    ガス拡散層（カソード側）
１５    ガス拡散層（アノード側）
１６    カソード電極
１７    アノード電極
１８    セパレータ（カソード側）
１９    セパレータ（アノード側）
２１    ベース基材
【図１】
0005434103.tif 000003
【図２】
0005434103.tif 000004
【図３】
0005434103.tif 000005
【図４】
0005434103.tif 000006